FR 3097788 A1 20210101 FR 1906888 A 20190625 Description Titre de l'invention : Assemblage de pièces par projection d'une poudre d'un matériau ductile Contexte [0001] Dans un contexte où l'allégement des véhicules constitue un enjeu majeur pour la réduction des émissions polluantes, l'assemblage de matériaux de natures différentes devient de plus en plus important et occupe une proportion croissante des assemblages dans les véhicules terrestre ou aérien. On distingue par exemple des assemblages entre acier et alliage d'aluminium, ou entre acier et matériaux polymères ou composites, avec l'utilisation de fibres de carbone, pour lesquels les techniques d'assemblage classiques ne peuvent pas être utilisées. [0002] Des solutions existent, comme le collage, le clinchage, le rivetage, ou l'assemblage par vis auto foreuse, mais sont limitées par le type de matériaux à assembler (impossible de clincher un composite avec fibres de carbone par exemple), ou manquent de robustesse mécanique, ou entrainent la présence d'extrémités pointues et donc potentiellement dangereuses dans certaines zones du véhicule. 100031 a. Pion à souder 100041 Récemment, et pour répondre à ce nouveau besoin d'assemblage muni matériaux, plusieurs fabricants ont proposé des pions à souder permettant de réaliser des assemblages entre des matériaux différents ne pouvant pas être soudés directement entre eux par résistance. 100051 L'avantage évident des pions à souder est l'utilisation de moyens de soudage par ré- sistance largement répandus dans les chaines de montage des différents constructeurs automobile ou aéronautique ce qui permet un transfert facile de ce type de technologie. Toutefois, les pions à souder présentent des inconvénients non négligeables qui limitent leur démocratisation, et principalement (liste non exhaustive) : - La limitation de l'assemblage à présenter au moins un perçage débouchant pour le passage du pion à souder, - la limitation de l'assemblage à avoir au moins une partie majoritairement constituée à base de fer (acier) pour effectuer le soudage par résistance, - la limitation de la matière du pion qui doit être majoritairement constituée à base de fer (acier) pour effectuer le soudage par résistance, - la nécessité d'avoir accès aux deux côtés de l'assemblage pour permettre le soudage par résistance, - d'adapter la géométrie du pion à souder en fonction de la géométrie de l'assemblage et de la différence d'épaisseur entre les deux pièces à assembler ou de la 2 tolérance d'épaisseur des deux pièces à assembler, et donc de multiplier les références de pions pour satisfaire à toutes les situations, - la limitation à des assemblages plan sur plan, - la génération d'une surépaisseur au niveau du pion pour assurer la liaison mécanique, - la dégradation thermique de la partie en polymère ou en matériau composite lors du soudage par résistance du pion avec l'autre pièce majoritairemcnt à base de fer (acier), - [0006] De plus, et compte tenu d'un nombre de points d'assemblage tnulti matériaux pouvant varier de 500 à plus de 1500 en fonction du type de véhicule, le poids associé à cette technique de pion à souder devient non négligeable et en contradiction avec la volonté initiale d'allégement des véhicules. [0007] En effet, les pions à souder sont majoritaircment constitués à base de fer, avec une densité voisine de 7,8g/cm3. Pour un pion à souder standard de 4,5g, la prise de masse peut varier de 2,25 à plus de 6,75kg ! En fonction du nombre de points d'assemblage la solution des pions à souder ne devient donc intéressante qu'à partir d'une réduction de niasse non négligeable assurée par la nature composite de l'assemblage (étude à faire au cas par cas). [0008] Un autre aspect important est la résistance mécanique de l'assemblage multi matériaux à l'aide de pions à souder. Celle-ci dépend essentiellement de la qualité du soudage entre la partie à souder du pion et la pièce majoritairetnent constituée de fer (zone affectée therrniquement). [0009] Or, pour alléger leurs véhicules, les constructeurs automobiles mettent généralement en oeuvre des aciers à haute ou très haute résistance mécanique THL (supérieures à 800 voire à1500MPa) de manière à pouvoir réduire l'épaisseur des produits plats en acier, généralement utilisés au niveau de la caisse, afin de réduire leur masse, tout en conservant le niveau de résistance mécanique nécessaire pour des pièces de structure, comme les traverses, ou les renforts de plancher ou de portière, mises en évidence sur la figure 1. En complément, les alliages d'aluminium sont de plus en plus utilisés dans les véhicules avec des problématiques associées à leur assemblage avec l'acier. Enfin, certains véhicules utilisent également des matériaux composites à fibres de carbone dont l'assemblage mécanique robuste avec l'acier ou les alliages d'aluminium est un vrai challenge. [0010] De tels cas nécessitent par exemple un soudage d'un pion en acier faiblement allié (faible coût matière) sur une tôle en acier à très haute résistance mécanique affaiblissant généralement la résistance de la soudure. De plus, la soudure n'étant pas optimisée ou présentant une grande variabilité en fonction du type d'acier utilisé, la résistance au cisaillement et le comportement en fatigue lors d'une sollicitation en flexion alternée ne sont pas optimisés. 3 100111 b. Projection thermique de type Cold Spray [0012] Depuis les années 1980 un procédé de projection « à froid » (Cold Spray) permet l'élaboration de revêtements à l'aide de particules de poudre métalliques non fondues projetées à très haute vitesse (plusieurs centaines de mètres par seconde) contre la pièce à revêtir. Ce procédé, particulièrement adapté aux dépôts de matériaux métalliques ductiles, permet la formation et la cohésion d'un revêtement grâce à la déformation plastique des particules et du substrat lors de l'impact avec le substrat, dans les premiers instants dc la croissance du revêtement, puis lors de l'impact avec le revêtement en cours de formation. [0013] Compte tenu de la projection de particules ductiles et non fondues, le Cold Spray permet de déposer des revêtements métalliques à l'air ambiant avec une formation d'oxydes très limitée, voire inexistante. Le Cold Spray, permet également de beaucoup moins solliciter thermiquernent le substrat que les techniques de projections thermiques classiques (plasma, HVOF, ...) et de limiter l'accumulation de contraintes thermiques dans le dépôt projeté. [0014] De plus, la vitesse et le rendement de projection par Cold Spray sont généralement très élevés (de l'ordre du kg/h avec des rendements matière supérieur à 90%) ce qui rend la technique particulièrement intéressante pour des applications industrielles. Technique antérieure [0015] Au vu de ses avantages, il a été imaginé d'utiliser la projection par Cold Spray pour la réalisation d'un assemblage entre deux matériaux. Le document ci-dessous décrit une telle utilisation. [0016] Le document US 2007/0194085 Al décrit la réalisation d'un assemblage de deux pièces, pouvant être chacune en des matériaux différents, en formant un plot par projection Cold Spray d'un métal, comme l'aluminium, maintenant les pièces solidaires l'une de l'autre. [0017] Ce document décrit l'importance d'une projection à une vitesse produisant assez d'énergie pour enlever des contaminants présents sur le métal projeté et au moins sur l'interface entre les pièces à assembler de sorte à nettoyer les surfaces de liaison. Les contaminants retirés sont, par exemple, des oxydes, des lubrifiants, des adhésifs ou encore des revêtements. [0018] Ce document oppose son mode d'assemblage avec la soudure de deux pièces qui diminue la résistance mécanique de l'assemblage. [0019] Ce document décrit également que la vitesse de projection du métal est suffisante pour solidariser les pièces à assembler sans atteindre leur température de fusion par conséquent en réalisant une liaison sans zone affectée par la chaleur où les propriétés mécaniques et de corrosion des métaux sont considérablement réduites. 100201 Cependant, clans l'assemblage décrit clans ce document, l'adhérence du métal projeté par Cold Spray est essentiellement de type mécanique grâce à la déformation plastique du substrat lors de l'impact avec les premières particules projetées ce qui permet de créer des points d'accroche à l'interface substrat/particules. [0021] Et, les particules projetées étant ductiles, la différence de résistance mécanique entre les particules projetées et le substrat influence au premier ordre sur l'accroche du métal projeté par Cold Spray. [0022] En effet, les conditions habituelles de fabrication additive par Cold Spray permettent généralement une bonne accroche mécanique entre un matériau projeté de même nature que le substrat sur lequel il est déposé, métal sur métal par exemple. De plus, le substrat doit présenter une ductilité suffisante pour pouvoir se déformer plastiquement lors de l'impact avec les particules projetées incidentes, afin de créer des points d'accroche. [0023] Ainsi, par exemple, la fabrication par Cold Spray d'un plot en alliage d'aluminium avec une résistance mécanique (Rm) voisine de 250 à 400MPa sur un autre matériau plus résistant ou plus dur, comme un acier (Rm > 800MPa), ou un matériaux composite à fibre de carbone (Rm > 1000MPa) est très difficile avec une bonne accroche mécanique, la déformation plastique de l'acier ou du carbone sous l'impact des particules de l'alliage d'aluminium étant quasi nulle. [0024] Des essais ont été conduits selon le document US 2007/0194085 Al pour assembler une plaque en alliage d'aluminium sur une plaque en acier (résistance mécanique de 900MPa) de 2mm d'épaisseur (recouvrement de 20mm) en projetant de l'aluminium pur par Cold Spray dans le perçage réalisé dans la plaque en alliage d'aluminium. Des essais de cisaillement ont été conduits sur plusieurs assemblages obtenus avec différents paramètres Cold Spray pour obtenir la meilleure accroche et la meilleure densité possible de l'aluminium projeté. Force est de constater que la rupture se produit systématiquement à l'interface entre l'aluminium projeté et la pièce support en acier, témoignant d'une faible résistance au cisaillement des assemblages. Pour une projection Cold Spray sur une superficie de 200mm2 et sur une épaisseur de 2mm la rupture se produit pour un effort de cisaillement de 1000±100N ce qui n'est pas satisfaisant pour une application automobile ou aérospatiale. Résumé [0025] L'objectif est de résoudre des inconvénients de l'état de la technique tout en procurant une souplesse de mise en oeuvre et une résistance mécanique au cisaillement au moins équivalente. [0026] 11 est proposé la réalisation d'un plot par fabrication additive pour assembler méca- niquement deux pièces tout en limitant la prise de masse de l'assemblage de manière à proposer une solution cohérente aux assemblages multi matériaux destinés à r allègement des véhicules terrestres et aériens. [0027] Il est proposé en outre une solution de fixation, purement mécanique, ne nécessitant pas forcément le pré-perçage d'un des deux éléments à assembler, ni l'accès aux deux côtés de l'assemblage, ce qui constitue un avantage pour les assemblages sur les chaincs de montage automobile ou aéronautique par exemple. [0028] Il est proposé la réalisation par fabrication additive à froid et à haute vitesse (Cold Spray) d'un plot dont la masse volumique est par exemple inférieure ou égale à 5,1g/cm3, sur une surface support dont la résistance mécanique est élevée par rapport à la résistance mécanique du plot. La surface support est par exemple métallique, polymère et/ou composite. Le plot sert de point de fixation pour l'assemblage avec un second matériau qui peut par exemple être métallique, polymère et/ou composite. [0029] Finalement, le plot servant à la fixation étant obtenu par fabrication additive in situ, la géométrie du plot s'adapte à la géométrie des pièces à assembler dont la variation d'épaisseur n'est plus un frein. De même, l'assemblage entre deux pièces n'est plus limité à un assemblage plan sur plan. La fabrication additive in situ du plot est très flexible, et le plot s'adapte à l'environnement où doit être réalisé l'assemblage entre deux pièces dans la limite de la possibilité d'accès à la zone d'assemblage par un bras robotisé. [0030] Il est proposé une surface support préalablement préparée grâce à l'impact d'un rayonnement laser (fusion et sublimation locale de la matière) avec une certaine énergie et une certaine fréquence, de manière à générer un réseau R micrométrique de trous, de diamètre D et de profondeur P avec, selon un mode de réalisation, un ratio P/ D supérieur à 1. [0031] Le réseau R de trous de la surface support, permet la formation d'un réseau R d'excroissances micrométriques sur la surface d'appui du plot avec le support, lors de la fabrication additive du plot. Les excroissances du plot constituent des pattes d'ancrage privilégiées avec la surface support. Le plot ainsi fornlé sur la surface support présente une résistance optimisée au cisaillement sensiblement perpendiculairement à la direction de croissance du plot par fabrication additive, et peut être utilisé comme point d'assemblage entre matériaux de nature différente, dont la surface desdits matériaux est préalablement et localement texturée par laser. [0032] L'inconvénient de la différence de résistance mécanique entre le matériau projeté (mou) et le matériau support (dur), généralement rencontré en projection thermique, devient, de façon surprenante, un avantage dans le cas proposé. En effet, la résistance mécanique plus élevée du support favorise le remplissage du réseau R de trous du support par un matériau projeté plus mou/ductile, dans le cas où les particules projetées présentent un diamètre du même ordre de grandeur que les trous du support obtenus par texturation laser. L'accumulation de matière projetée dans les trous du support 6 avec des énergies de projection très élevées (vitesse des particules supérieure à 500m/s) génère des forces de compression perpendiculairement aux parois des trous du support, renforçant l'accroche mécanique du plot proposé. [0033] Tl est en outre proposé un plot tridimensionnel en métal dc faible masse volumique obtenu par fabrication additive sur un support, avec une résistance optimisée au cisaillement, et pouvant être le constituant majeur d'un assemblage entre deux matériaux de nature différente ou de même nature mais ne pouvant pas être assemblés par soudage par résistance. [0034] De par sa fabrication très localisée à la surface d'une pièce support, et compte tenu de l'épaisseur du plot qui est du même ordre de grandeur que sa surface dc contact avec la pièce support, le plot proposé n'est pas un revêtement de surface mais une pièce métallique tridimensionnelle obtenue par fabrication additive avec pour particularité de présenter un réseau R d'excroissances (remplissage des trous du support) servant d'ancrage dans la pièce support. [0035] Un autre objectif est, contrairement au document US 7,624,910 B2, dc proposer un plot ne nécessitant pas de soudage/malaxage par friction pour garantir une bonne résistance au cisaillement. [0036] Par ailleurs, le plot proposé n'est pas limité aux assemblages métal sur métal. [0037] A cet effet, il est proposé, en premier lieu, un procédé de fixation d'une première pièce et d'une deuxième pièce d'assemblage mécanique entre elles, le procédé comprenant une projection sur ladite première pièce et sur ladite deuxième pièce d'une poudre d'un matériau ductile entrainant, par agglomération de cette poudre, la fixation de la première pièce et de la deuxième pièce l'une à l'autre, le procédé comprenant une texturation d'au moins une surface de la première pièce ou de la deuxième pièce sur laquelle la projection est ensuite effectuée. [0038] Un tel procédé augmente la résistance de l'assemblage des deux pièces en améliorant l'accroche de l'aggloméra sur celles-ci. [0039] Diverses caractéristiques supplémentaires peuvent être prévues, seules ou en com- binaison : - la texturation est réalisée sur une surface de la première pièce et sur une surface de la deuxième pièce permettant d'augmenter la résistance de l'assemblage de deux pièces l'une à côté de l'autre ; - ladite surface de la première pièce et ladite surface de la deuxième pièce sont disposées de manière coplanaire, les deux pièces étant l'une à côté de l'autre ; - les pièces sont disposées au moins partiellement l'une sur l'autre, la projection immobilisant l'une des pièces contre l'autre des pièces ; - la projection est réalisée dans une ouverture traversante de ladite pièce immobilisée, l'ouverture présentant une dimension transversale diminuant vers l'autre pièce ; 7 - la texturation est réalisée par un rayonnement laser ; - le rayonnement laser comprend une succession de plusieurs impacts à un même endroit suivi d'un déplacement formant un réseau de trous texturant ladite au moins une surface ; - la première et/ou la deuxième pièce étant fabriquée en alliage d'aluminium ou en acier, les trous de ladite pièce sont respectivement réalisés à une distance les uns des autres de 150 micromètres ou de 200 micromètres, plus ou moins 10 pourcents afin que la rupture de l'assemblage se fasse au niveau du corps de l'agglomérat plutôt qu'au niveau de ses pattes d'ancrage (excroissances micrométriques) dans les pièces ; - la fabrication du réseau confère à chaque trou un contour s'inscrivant dans un cercle de diamètre inférieur ou égal à sa profondeur optimisant l'accroche de l'agglomérat dans les pièces ; - la fabrication du réseau est faite en fonction de la projection de la poudre de sorte qu'une densité des trous du réseau par unité de surface est supérieure à : 4 7T X D'x L avec : - e une épaisseur de l'agglomérat de la poudre suivant une direction parallèle à une direction d'extension des pattes d'ancrage ; - D le diamètre du cercle dans lequel s'inscrit le contour de chacun desdits trous ; - L une longueur de l'agglomérat de la poudre suivant une direction parallèle à la direction d'une force de traction entre la première pièce et la deuxième pièce ; - la première et la deuxième pièce sont fabriquées en alliage d'aluminium dont la résistance mécanique est comprise entre 150 et 400 mégapascals ou en acier dont la résistance mécanique est comprise entre 850 et 2000 mégapascals et la poudre est de l'aluminium ou un alliage d'aluminium dont la résistance mécanique est comprise entre 100 et 400 mégapascals permettant une bonne accroche de l'agglomérat sur les pièces alors même que le substrat présente une ductilité inférieure ou égale à la ductilité de la poudre ; - la projection est réalisée avec de l'air à une pression de 29 bars plus ou moins 10 pourcents et à une température de 320 degrés Celsius plus ou moins 10 pourcents ; - la projection comprend plusieurs passes. 100401 Les paramètres de projection cold spray sont ajustés à l'aide des connaissances de l'homme de métier de manière à former un agglomérat dense et résistant mécaniquement. [0041] Il est proposé, en deuxième lieu, un assemblage comprenant une première pièce, une deuxième pièce et un agglomérat d'une poudre d'un matériau ductile fixant les pièces l'une à l'autre, au moins une surface d'une des deux pièces sur laquelle l'agglomérat est fixé étant texturée. 8 100421 Un tel assemblage a une résistance accrue en améliorant l'accroche de l'aggloméra sur les deux pièces. [0043] En variante, 10 pourcents plus ou moins 10 points de la poudre agglomérée est fondue. Description brève des dessins [0044] L'invention sera mieux comprise, et d'autres buts, caractéristiques, détails et avantages de celle-ci apparaîtront plus clairement dans la description explicative qui va suivre faite en référence aux dessins annexés donnés uniquement à titre d'exemple illustrant plusieurs modes de réalisation de l'invention et dans lesquels : [0045] [fig.1] - La figure 1 illustre un exemple de zones d'un véhicule fabriquées avec des aciers THL. [0046] [fig.2A] [0047] [fig.2B] - Les figures 2A et 2B sont des vues schématiques d'un plot tridimensionnel selon deux modes de réalisation différents ; [0048] [fig.3] - La figure 3 est une vue schématique d'un assemblage de deux pièces par un plot selon un mode de réalisation ; [0049] [fig.4A] [0050] [fig.4B] - Les figures 4A et 4B sont des vues schématiques d'un assemblage de deux pièces par un plot selon différents modes de réalisation ; [0051] [fig.5] - La figure 5 est une vue schématique d'un assemblage de deux pièces par un plot selon un autre mode de réalisation ; [0052] [fig.6] - La figure 6 est une vue schématique d'un assemblage de deux pièces par un plot selon un autre mode de réalisation ; [0053] [fig.7] - La figure 7 est une vue schématique d'un assemblage de deux pièces par un plot selon un autre mode de réalisation ; [0054] [fig.8] - La figure 8 est une vue au microscope optique d'un réseau R de trous d'une des pièces à assembler ; [0055] [fig.9] - La figure 9 est une vue au microscope optique d'un trou d'une des pièces à assembler comblé par une excroissance d'un plot selon un mode de réalisation ; [0056] [fig.10] - La figure 10 est une vue semblable à la figure 9 selon un autre mode de réa- lisation ; [0057] [fig.11] - La figure 11 est une vue schématique d'un assemblage de deux pièces par un plot selon un mode de réalisation ; [0058] [fig.12] - La figure 12 est une vue schématique de deux pièces texturées montrant la progression de la projection par Cold Spray ; [0059] [fig.13A] [0060] [fig.13B] - Les figures 13A et 13B présentent des résultats d'essais en cisaillement d'un assemblage de deux pièces par un plot selon deux modes de réalisation différents. 9 Description des modes de réalisation [0061] Les figures 2A et 2B représentent schématiquement un plot tridimensionnel mé- tallique 10. Selon un mode de réalisation, la masse volumique du plot 10 est inférieure ou égale à 5,1g/cm3. Le plot 10 comprend une face de contact 11 avec une pièce 20, pouvant être métallique, polymère, ou composite à fibre de verre ou de carbone. Le plot 10 comprend également une face extérieure 12 dont la surface est, selon les modes de réalisation représentés, supérieure ou égale à la surface de la face de contact Il. Les contours des faces 11 et 12 définissent la géométrie extérieure du plot 10 qui peut être parallélépipédique ou tronconique par exemple, sans limitation du type de forme. [0062] Le pion 10 est obtenu par fabrication additive grâce à la projection à froid sans fusion (Cold Spray) de particules métalliques. [0063] Le plot 10 présente, au moins sur une partie de la face 11 de contact avec la pièce 20, un réseau R d'excroissances micrométriques 13 obtenues par remplissage total ou partiel du même réseau R constitué de trous micrométriques 21 préalablement fabriqués, selon un mode de réalisation, in situ par ablation/sublimation de la matière de la pièce 20. [0064] Le réseau R de trous 21 de la pièce 20 est réalisé, selon un mode de réalisation, à l'aide d'un rayonnement laser. [0065] Selon des modes de réalisation différents, le réseau R de trous 21 dc la pièce 20 est réalisé par perçage de la pièce 20, par poinçonnage ou encore lors de la fabrication de la pièce 20, par exemple lors de son moulage. [0066] Selon un mode de réalisation, les trous 21 sont fabriqués in situ et préalablement dans le support par ablation laser [0067] Les trous micrométriques 21 peuvent être répartis périodiquement ou de façon ir- régulière, et leur contour peut s'inscrire dans un cercle de diamètre D. Selon les modes de réalisation représentés, les trous 21 présentent une profondeur moyenne P supérieure ou égale à D, et sont séparés d'une distance moyenne d'au moins deux fois le diamètre D de manière à procurer au plot 10 une liaison purement mécanique avec la pièce 20 avec une résistance optimisée au cisaillement dans une direction sensiblement perpendiculaire à Faxe des excroissances 13 ou des trous 21. [0068] Le plot 10 offre une résistance optimisée à la propagation d'une éventuelle fissure au niveau du point de fixation de l'assemblage, chaque excroissance 13 du plot 10 agissant individuellement comme un point de fixation. [0069] Une résistance mécanique plus élevée du support 20 par rapport à celle du plot 10, favorise le remplissage total des trous. Dans ce cas, l'accumulation de particules métalliques projetées à haute vitesse et avec une énergie élevée (Cold Spray) dans les trous 21, lors de la fabrication additive du plot 10, génère une force radiale, perpen- diculairc à l'axe de croissance des protubérances 13, et orientée en direction de la paroi des trous 21 garantissant le bon ancrage mécanique du plot 10 dans la pièce 20. [0070] Le plot 10, selon les modes de réalisation représentés, qui présente une liaison purement mécanique, de type ancrage, avec une pièce support 20, peut être avantageusement utilisé pour réaliser un point de fixation mécanique avec une résistance optimisée au cisaillement entre deux pièces 20 et 30 dont la composition chimique peut être différente. [0071] Comme le montre la figure 3, et en l'absence de perçage pré existant dans la pièce 20 ou la pièce 30, le plot 10 peut être fabriqué simultanément sur les deux pièces 20 et 30 présentant respectivement deux réseaux de trous R1 et R2, dont la section, la profondeur, et la répartition peut être différente, et mises en contact bout à bout avec leurs deux surfaces extérieures 22 et 32 placées au même niveau, de telle manière à obtenir un assemblage mécanique indémontable et résistant au cisaillement. [0072] Pour une résistance à la flexion optimisée de l'assemblage entre les pièces 20 et 30, comme le montre la figure 4A, la pièce 20 peut avantageusement présenter une encoche sur une partie de son extrémité et sur une partie de son épaisseur de manière à former une face d'appui 24 ainsi qu'une paroi 23 perpendiculaire à la face d'appui 24. Ainsi, l'intégralité ou une partie de l'extrémité de la pièce 30 peut être plaquée contre la face 24 et la paroi 23. [0073] De manière similaire, comme représenté sur la figure 4B, les deux pièces 20 et 30 peuvent chacune présenter une encoche de manière à ce que chaque pièce 20, 30 repose sur l'autre pièce 20, 30. [0074] Comme le montre la figure 5, en l'absence de perçage pré existant dans la pièce 20 ou la pièce 30, le plot métallique 10 peut être utilisé pour réaliser un second type d'assemblage entre deux pièces 20 et 30, lorsque la pièce 30 recouvre partiellement la pièce 20 et est plaquée sur une surface d'appui 25. [0075] Un premier plot 10a est fabriqué sur la pièce 20 avec une limitation de sa croissance par fabrication additive sur la paroi 33 de l'extrémité de la pièce 30. Le premier plot 10a présente une épaisseur supérieure à l'épaisseur de la pièce 30 ou de la partie de la pièce 30 en appui sur la surface 25. [0076] Un deuxième plot 10b, de même composition chimique que le premier plot 10a, est fabriqué sur la pièce 30 avec une épaisseur telle que la surface extérieure 12b du deuxième plot 10b soit au même niveau que la surface extérieure 12a du premier plot 10a. [0077] Enfin un volume de matière 10c, de même composition chimique que les plots 10a et 10b est fabriqué par Cold Spray sur les surfaces extérieures 12a et 12b de manière à assembler mécaniquement les deux plots 10a et 10b et par conséquent à assembler mécaniquement les pièces 20 et 30. 11 [0078] Selon un mode de réalisation, les étapes de fabrication des plots 10a et 10b et du volume de matière 10c sont réalisées en une seule opération de fabrication additive par Cold Spray ne formant qu'une seule et même unité 10. [0079] Dans le cas particulier où les pièces à assembler 20 et 30 ne sont pas jointives par deux de leurs extrémités, et ne présentent pas de surface de recouvrement, le volume de matière 10c obtenu par Cold Spray peut présenter une géométrie particulière (en forme de T avec une vue en coupe) telle que celle présentée sur la figure 6, de manière à combler l'espace entre les pièces 20 et 30. [0080] Selon un mode de réalisation, les étapes de fabrication des plots 10a et 10b et du volume de matière 10e peuvent être réalisées en une seule opération de fabrication additive par Cold Spray ne formant qu'une seule et même unité 10. [0081] La fabrication d'un plot 10 comprenant trois parties 10a, 10b et 10e ou de deux plots 10a et 10b et d'un volume de matière 10e solidaires lorsque les pièces 20 et 30 ne sont pas jointives, tel que représenté sur la figure 6, permet de résoudre un problème de non déposition de la poudre d'aluminium si cette dernière est projetée par Cold Spray sur des pièces 20 et 30 non jointives sans avoir préalablement comblé l'espace présent entre les pièces 20 et 30 par un volume de matière 10e. [0082] Comme le montre la figure 7, et compte tenu de la forme extérieure du plot 10 qui peut être tronconique, la face 12 présentant une superficie supérieure à la superficie de la face 11 de contact avec la pièce 20, le plot 10 peut être fabriqué après qu'une pièce 30, présentant un perçage tronconique dont le volume est légèrement supérieur au volume du futur plot 10, ait été plaquée avec un recouvrement partiel sur la pièce 20. [0083] Dans ce cas, le plot 10 est ancré mécaniquement dans la pièce 20 à l'aide du réseau R de trous/excroissances, et continue sa croissance par fabrication additive Cold Spray sur la paroi extérieure 31 du perçage tronconique de la pièce 30. [0084] Dans ce cas particulier où une pièce de l'assemblage 30 est pré percée et selon le mode de réalisation représenté, le plot 10 ne dépasse pas la surface extérieure 32 de la pièce 30 ce qui peut être un avantage pour l'encombrement de l'assemblage mécanique réalisé entre les pièces 20 et 30. [0085] Selon des modes de réalisation différents, le perçage de la pièce 30 a une forme quelconque, s'évasant au moins sur une partie du perçage, de sorte à ce que la pièce 30 soit maintenue par le plot 10, le plot 10 remplissant au moins en partie le perçage. [0086] Pour tous les exemples illustrés précédemment, le ou les réseaux R de trous des pièces 20 et/ou 30 sont, selon un mode de réalisation, obtenus à l'aide d'un rayonnement laser caractérisé par une puissance PL et une fréquence F. La profondeur P des trous du/des réseaux R est, selon des modes de réalisation, supérieure au égale au diamètre moyen D des trous, de manière à ce que le ratio P/D soit toujours supérieur à l'unité. 12 [0087] Le contrôle du ratio P/D est garanti par la focalisation et le diamètre du rayonnement laser et par le nombre N d'impacts laser au même endroit pour une puissance PL et une fréquence F données. Pour un matériau donné, il est communément admis que plus la puissance et plus le nombre d'impacts est important pour une fréquence donnée, plus le trou est profond dans une certaine limite correspondant à la possibilité de vaporiser et d'extraire le matériau soumis au rayonnement laser du trou en cours de formation. Par ailleurs, plus la fréquence laser est élevée, pour une puissance et un nombre d'impacts donnés, plus la profondeur du trou est faible. [0088] La figure 8 montre par exemple un réseau R de trous, avec P/D environ égal à 2,7, obtenu à l'échelle du laboratoire par un laser de 20W plus ou moins 10% avec une fréquence de 20kHz plus ou moins 10% sur une surface en acier avec une résistance mécanique de 900MPa. Dans ce cas particulier, les trous sont espacés de 200m environ, et présentent un diamètre moyen proche de 70 à 75pm. [0089] Dans les conditions de la figure 8, un seul trou est obtenu à la suite de 90 impacts laser consécutifs en 4,5.10 secondes. Pour un plot 10 présentant par exemple une longueur, une largeur et une épaisseur de 20, 10, et 2mm respectivement, 10 à 20 trous-excroissances/mm2 sont généralement nécessaires pour assurer une résistance mécanique optimale du futur assemblage. Pour ce plot avec une superficie d'appui de 200mm2, fabriqué sur une surface en acier avec une résistance mécanique de 900MPa, les conditions laser évoquées précédemment conduisent à un temps de préparation laser de 9 à 18s environ, à l'échelle du laboratoire. [0090] En considérant un débit massique de matière projetée de 1 à 3kg/h, à l'échelle du la- boratoire ou en conditions industrielles respectivement, le plot 10 majoritairement à base d'aluminium par exemple, avec une densité proche de 2,7g.cm et un volume de 0,4cm3, présente une masse proche de 1,1g, et peut théoriquement être fabriqué en 0,3s ou 0,1s seulement. Ainsi, le temps de fabrication est essentiellement limité par le déplacement du bras robotisé pour la réalisation du plot 10 en plusieurs passes, avec un débit de matière ajusté pour la réalisation du plot avec la géométrie souhaitée. Dans ces conditions le temps de projection cold spray pour la réalisation d'un plot 10 avec un volume de 0,4cm3 est généralement compris entre 2 et 3s. [0091] Selon un mode de réalisation différent, à l'échelle industrielle, chaque trou est obtenu à la suite de 9 impacts avec un laser de 200W plus ou moins 10%. Dans ces conditions optimales, le temps de préparation laser est réduit entre 0,9 et 1,8s Ainsi, avec des paramètres industriels, la fabrication d'un plot 10 solidement ancré dans un support en acier avec une résistance mécanique de 900MPa peut être réalisée avec un temps compris entre 2,9 et 4,8s, qui est compatible avec une application dans le milieu automobile ou aéronautique. [0092] La figure 9 montre l'exemple du remplissage avec de l'aluminium projeté par Cold 13 Spray d'un trou obtenu par un laser (P/D égal à 2,7) sur une plaque en acier avec une résistance mécanique de 900MPa. [0093] La figure 10 présente un point positif de la texturation laser de l'acier. Chaque trou est réalisé par plusieurs impacts du laser à puissance constante formant une protubérance d'acier autour du trou par fusion locale de l'acier, évacuation par la pression locale exercée lors de l'impact et solidification de l'acier. [0094] Cette protubérance constitue un effet d'ancrage supplémentaire pour le plot 10 obtenu par Cold Spray. [0095] Les figures 8, 9 et 10 illustrent parfaitement la possibilité de fabriquer un plot avec une multitude d'excroissances micrométriques ainsi que le très bon remplissage des trous par l'aluminium projeté qui est plus ductile que l'acier. Dans ces conditions de fabrication, le plot 10 en aluminium avec une résistance mécanique de 1 OOMPa, une épaisseur de 2mm et une superficie de contact de 200mm2 sur une plaque en acier avec une résistance mécanique de 900MPa présente une résistance au cisaillement de l'ordre de 2 000N, soit environ 200kg par plot. [0096] Selon un mode de réalisation, le plot 10 est majoritairement constitué à base d'aluminium et peut contenir les éléments silicium (Si), manganèse (Mn), et/ou magnésium (Mg) de manière à présenter des caractéristiques mécaniques augmentées, généralement comprises entre 200 et 400MPa en fonction de la teneur en éléments d'alliage. Dans ces conditions un plot 10 en alliage d'aluminium avec une épaisseur de 2nun et une superficie de contact de 200mm2 sur une plaque en acier avec une résistance mécanique de 900MPa présente une résistance au cisaillement de l'ordre de 4 000 à 8 000N, soit environ 400 à 800kg par plot. [0097] Dans certaines applications particulières (aéronautiques par exemple) le plot 10 peut être majmitairement constitué à base de titane, et peut contenir les éléments aluminium ou vanadium. Dans le cas particulier d'un plot 10 en Ti-6A1-4V (TA6V) avec une résistance mécanique de 1100MPa pour l'assemblage mécanique entre une plaque en acier THL et une plaque en alliage de titane, le plot 10, avec une épaisseur de 2mm et une superficie de contact avec la plaque en acier de 200mm2, présente une résistance au cisaillement de 22 000N, soit 2,2t par plot. [0098] Selon différents modes de réalisation, la pièce 20 est fabriquée en métal, polymères et/ou en composite. La pièce 30 est fabriquée en métal, polymères et/ou en composite. [0099] Afin d'accroître la résistance de l'assemblage, le matériau utilisé pour la poudre projetée présente une résistance mécanique inférieure ou égale à la résistance mécanique du matériau de la ou des pièces 20, 30 support. [0100] Selon un mode de réalisation, lors de la projection sur l'acier texturé, la poudre ayant une résistance mécanique plus faible se déforme plastiquement et s'accumule clans les trous formés, par exemple par le laser, et génère des contraintes favorables à la tenue 14 mécanique de l'assemblage. [0101] Selon un mode de réalisation, lors de la projection sur l'alliage d'aluminium texture deux cas de figure peuvent se présenter : - la poudre a une résistance mécanique plus faible que la résistance mécanique de l'alliage d'aluminium et le même effet que sur l'acier texture est observé, - la poudre a une résistance mécanique équivalente à celle de l'alliage d'aluminium et la texturation est partiellement ou totalement déformée lors de la projection, par exemple par cold spray, ce qui conduit à un 'malaxage' des deux alliages d'aluminium avec une très bonne résistance mécanique. [0102] Dans ce dernier cas de figure la texturation de la pièce 30 en alliage d'aluminium n'est plus visible après projection. Une observation micrographique en coupe indique que l'aluminium de la poudre et l'alliage d'aluminium de la pièce 30 se sont mélangés. [0103] Selon un mode de réalisation, si la poudre présente une résistance mécanique su- périeure à la résistance mécanique de la pièce 30 la moins dure (pièce en alliage d'aluminium) la projection, par exemple par cold spray, cntrainc une abrasion de la pièce 30 la moins dure, sans accroche de la poudre, ni formation d'un plot 10. [0104] Selon un mode de réalisation, il est préféré que la rupture en traction et/ou en ci- saillement du plot 10, respectivement par une force Et appliquée suivant une direction orthogonale à un plan d'intersection des pièces 20 et 30 et/ou par une force c appliquée suivant une direction parallèle aux surfaces 22 et 32 des pièces 20 et 30 en contact avec le plot 10 et parallèle au plan d'intersection des pièces 20 et 30 comme représenté sur la figure ii, se fasse au niveau du corps du plot 10 plutôt qu'au niveau de ses pattes d'ancrage (excroissances micrométriques) avec les pièces 20 et 30. [0105] Pour se faire, il a été établit que la superficie totale des pattes d'ancrage Stpa au niveau desdites surfaces 22 et 32 doit être supérieure à la superficie d'une section Ss du plot 10 suivant un plan coplanaire à la force exercée pour le cisaillement et coplanaire auxdites surfaces 22 et 32. [0106] Ainsi : [0107] [Math.1-1] S tp a >55 [0108] [Math. I-2] SpcîxNpa.>exlg [0109] Avec : - Spa une surface moyenne d'une patte d'ancrage du plot 10; - Npa le nombre de pattes d'ancrages du plot 10; - e une épaisseur du plot 10 suivant une direction perpendiculaire à la force c de cisaillement et perpendiculaire aux surfaces 22 et 32 ; - lg une largeur du plot 10 suivant une direction parallèle à la force c de cisaillement et parallèle aux surfaces 22 et 32. [0110] [Math.1-3] [Tr x (g)2] x [ara L 1g] >e xlg [0111] Avec : - D le diamètre moyen d'une patte d'ancrage ; - dpa une densité de pattes d'ancrage du plot 10 ; - L une longueur du plot 10 suivant une direction perpendiculaire à la force c de cisaillement et parallèle aux surfaces 22 et 32. 101121 IMath.1-41 d P >4 a n x D xL [0113] En prenant comme exemple un plot 10 dont la longueur L est de 20mm, la largeur lg est de lOmm et l'épaisseur c est de 2mm, le diamètre moyen des pattes d'ancrage D étant, par exemple, de 80vm, la densité de pattes d'ancrage dpa par millimètre carré doit être supérieure à environ 20. [0114] Un tel plot, fabriqué en aluminium dont la résistance mécanique Rm est égale à 1 OOMPa, résisterait à un effort de traction Ft égal à: [0115] [Math.2-1] Ft -R', x e x 1g [0116] [Math.2-21 F, =100 x 2 x 10 [0117] [Math.2-3] Fr- 2000N [0118] Selon un autre mode de réalisation, un tel plot, fabriqué en alliage d'aluminium contenant les éléments Si et Mg, dont la résistance mécanique Rm est égale à 300MPa, résisterait à un effort de traction Ft égal à : [0119] [Math.3-1] t x e x Ig [0120] [Math.3-2] - 300 x 2> REVENDICATIONS[Revendication I] Procédé de fixation d'une première pièce (20) et d'une deuxième pièce (30) d'assemblage mécanique entre elles, le procédé comprenant une projection sur ladite première pièce (20) et sur ladite deuxième pièce (30) d'une poudre d'un matériau ductile entrainant, par agglomération de cette poudre, la fixation de la première pièce (20) et de la deuxième pièce (30) l'une à l'autre, le procédé étant caractérisé en cc qu'il comprend une texturation d'au moins une surface de la première pièce (20) ou de la deuxième pièce (30) sur laquelle la projection est ensuite effectuée. [Revendication 2] Procédé de fixation selon la revendication précédente, caractérisé en ce que la texturation est réalisée sur une surface de la première pièce (20) et sur une surface de la deuxième pièce (30). [Revendication 3] Procédé selon la revendication précédente, caractérisé en ce que ladite surface de la première pièce (20) et ladite surface de la deuxième pièce (30) sont disposées de manière coplanaire, les deux pièces (20, 30) étant l'une à côté de l'autre. [Revendication 4] Procédé selon l'une quelconque des revendications précédentes, ca- ractérisé en ce que les pièces (20, 30) sont disposées au moins partiellement l'une sur l'autre, la projection immobilisant l'une des pièces (20, 30) contre l'autre des pièces (20, 30). [Revendication 5] Procédé selon la revendication précédente, caractérisé en ce que la projection est réalisée dans une ouverture traversante de ladite pièce (20, 30) immobilisée, l'ouverture présentant une dimension transversale diminuant vers l'autre pièce (20, 30). [Revendication 6] Procédé de fixation selon l'une quelconque des revendications pré- cédentes, caractérisé en ce que la texturation est réalisée par un rayonnement laser. [Revendication 7] Procédé de fixation selon la revendication précédente, caractérisé en ce que le rayonnement laser comprend une succession de plusieurs impacts à un même endroit suivi d'un déplacement formant un réseau (R1, R2) de trous (21) texturant ladite au moins une surface. [Revendication 8] Procédé de fixation selon la revendication précédente, caractérisé en ce que, la première et/ou la deuxième pièce (20, 30) étant fabriquée en alliage d'aluminium ou en acier, les trous (21) de ladite pièce (20, 30) sont respectivement réalisés à une distance les uns des autres de 150 micromètres ou de 200 micromètres, plus ou moins 10 pourcents. 19 [Revendication 9] [Revendication 10] [Revendication 11] [Revendication 12] [Revendication 13] [Revendication 14] [Revendication 15] Procédé de fixation selon l'une quelconque des revendications 7 ou 8, caractérisé en ce que la fabrication du réseau (R1, R2) confère à chaque trou (21) un contour s'inscrivant dans un cercle de diamètre (D) inférieur ou égal à sa profondeur (P). Procédé de fixation selon l'une quelconque des revendications 7 à9, caractérisé en cc que la fabrication du réseau (R1, R2) est faite en fonction de la projection de la poudre de sorte qu'une densité (dpa) des trous (21) du réseau (R1, R2) par unité de surface cst supérieure à : avec : 2 4TrxD - (e) une épaisseur de l'agglomérat de la poudre suivant une direction parallèle à une direction d'extension des pattes (l'ancrage; - (D) le diamètre du cercle dans lequel s'inscrit le contour de chacun desdits trous ; - (L) une longueur de l'agglomérat de la poudre suivant une direction parallèle à la direction d'une force (Et) de traction entre la première pièce (20) et la deuxième pièce (30). Procédé de fixation selon l'une quelconque des revendications précédentes, caractérisé en ce que la première et la deuxième pièce (20, 30) sont fabriquées en alliage d'aluminium dont la résistance mécanique est comprise entre 150 et 400 mégapascals ou en acier dont la résistance mécanique est comprise entre 850 et 2000 mégapascals et la poudre est de l'aluminium ou un alliage d'aluminium dont la résistance mécanique est comprise entre 100 et 400 mégapascals. Procédé de fixation selon l'une quelconque des revendications précédentes, caractérisé en ce que la projection est réalisée avec de l'air à une pression de 29 bars plus ou moins 10 pourcents et à une température de 320 degrés Celsius plus ou moins 10 pourcents. Procédé de fixation selon l'une quelconque des revendications précédentes, caractérisé en ce que la projection comprend plusieurs passes. Assemblage comprenant une première pièce (20), une deuxième pièce (30) et un agglomérat d'une poudre d'un matériau ductile fixant les pièces (20, 30) l'une à l'autre, l'assemblage étant caractérisé en cc qu'au moins une smface d'une des deux pièces (20, 30) sur laquelle l'agglomérat est fixé est texturée. Assemblage selon la revendication précédente, caractérisé en cc que 10 pourcents plus ou moins 10 points de la poudre agglomérée est fondue.